【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
コア、このコアを包むバリア層、および、このバリア層を包むカバーを具備するゴルフボールにおいて、
上記バリア層は上記カバーより小さな水蒸気透過率を有し、
上記バリア層は、合成ゴム、天然ゴム、ポリオレフィン、スチレンポリマー、または単一サイト触媒ポリマーからなるバインダ中に、マイクロ粒子を分散させた熱可塑性または熱硬化性配合物からなることを特徴とするゴルフボール。
【請求項２】
上記バインダは、スチレンポリマーを有し、上記スチレンポリマーは、スチレン−ブタジエンコポリマー、ポリ（スチレン−コ−無水マレイン酸）、アクリロニトリル−ブチレン−スチレンコポリマー、スチレン−オレフィンブロックコポリマー、またはポリ（スチレンスルフォネート）を有する請求項１記載のゴルフボール。
【請求項３】
上記マイクロ粒子はファイバー、ウィスカー、金属フレーク、雲母粒子またはナノ粒子である有する請求項１記載のゴルフボール。
【請求項４】
上記マイクロ粒子の粒子サイズは約４ミクロンから約３３５ミクロンである請求項１記載のゴルフボール。
【請求項５】
上記マイクロ粒子が上記バインダ１００重量部に対して約５０重量部から約２５０重量部存在する請求項１記載のゴルフボール。
【請求項６】
上記配合物の粒子対バインダの重量比は約１対約２である請求項１記載のゴルフボール。
【請求項７】
上記バインダは熱硬化性であり、さらに架橋剤を含む請求項１記載のゴルフボール。
【請求項８】
上記配合物はさらに触媒またはカップリング剤を含む請求項１記載のゴルフボール。
【請求項９】
上記バリア層の厚さは約０．００２５４ｃｍ（約０．００１インチ）から約０．０２５４ｃｍ（約０．０１インチ）である請求項１記載のゴルフボール。
【請求項１０】
上記バリア層の厚さは約０．００５０８ｃｍ（約０．００２インチ）から約０．０１７８ｃｍ（約０．００７インチ）である請求項１記載のゴルフボール。
【請求項１１】
上記バリア層の水蒸気透過率は約０．９５グラム・ｍｍ／（平方メートル・日）より小さい請求項１記載のゴルフボール。
【請求項１２】
上記バリア層の水蒸気透過率は約０．６５グラム・ｍｍ／（平方メートル・日）より小さい請求項１記載のゴルフボール。
【請求項１３】
上記バリア層のスオード（Ｓｗａｒｄ）硬度は約５から約２０である請求項１記載のゴルフボール。
【請求項１４】
上記バリア層の鉛筆硬度は約５Ｂから約Ｆである請求項１記載のゴルフボール。
【請求項１５】
蒸気バリア層の比重は約１ｇ／ｃｃから約１．５ｇ／ｃｃである請求項１記載のゴルフボール。
【請求項１６】
上記バリア層の比重はコアの比重より少なくとも約０．１ｇ／ｃｃだけ大きい請求項１記載のゴルフボール。
【請求項１７】
上記配合物は、芳香族炭化水素、ケトン、アセテート、アルコール、またはエステルを含む非水溶液溶媒系に分散される請求項１記載のゴルフボール。
【請求項１８】
上記バリア層はスプレイまたは浸漬を用いて被着される請求項１記載のゴルフボール。
【請求項１９】
コア、このコアを包むバリア層、および、このバリア層を包むカバーを具備するゴルフボールにおいて、
上記バリア層は上記カバーより小さな水蒸気透過率を有し、
上記バリア層は、アルミニウムフレークを含み、このアルミニウムフレークは酸化アルミニウムを含むことを特徴とするゴルフボール。
【請求項２０】
コア、このコアを包むバリア層、および、このバリア層を包むカバーを具備するゴルフボールにおいて、
上記バリア層は上記カバーより小さな水蒸気透過率を有し、
上記バリア層は、このバリア層を横切って疎水性の曲がりくねったパスを構成する手段を含むことを特徴とするゴルフボール。
【請求項２１】
少なくとも約４．１１ｃｍ（約１．６２インチ）の直径のコアと、
上記コアを包む、約０．０５０８ｃｍ（約０．０２インチ）より薄いバリア層と、
上記バリア層を包む、約０．０７６２ｃｍ（約０．０３インチ）より薄いカバーとを有し、
上記バリア層は上記カバーより小さな水蒸気透過率を有することを特徴とするゴルフボール。
【請求項２２】
上記バインダはバインダ中にマイクロ粒子を分散させた熱可塑性または熱硬化性配合物を含む請求項２１記載のゴルフボール。
【請求項２３】
上記バリア層の水蒸気透過率は約０．９５グラム・ｍｍ／（平方メートル・日）より小さい請求項２１記載のゴルフボール。
【請求項２４】
上記バリア層の厚さは約０．００５１ｃｍ（約０．００２インチ）から約０．０１７８ｃｍ（約０．００７インチ）である請求項２１記載のゴルフボール。
【請求項２５】
上記コアは、
約４．１１ｃｍ（約１．６２インチ）から約４．１７ｃｍ（約１．６４インチ）の直径と、
約１００未満の圧縮率と、
約１．５ｍｍより大きい１００Ｋｇ時撓み量と、
約０．７８より大きい反発係数と、
約１．４ｇ／ｃｃ未満の比重とを有する請求項２１記載のゴルフボール。
【請求項２６】
上記コアは、
ムーニー粘度が約３５より大きいポリブタジエンと、
上記ポリブタジエン１００重量部に対して約１５重量部より多くの量の架橋剤と、
オプションの可塑剤とを有する請求項２１記載のゴルフボール。
【請求項２７】
上記コアは、
センタであって、その直径が約１．２７ｃｍ（約０．５インチ）から約４．０６ｃｍ（約１．６インチ）であり、その圧縮率が約１０から約１００であり、１００Ｋｇ時の撓み量が約１．５ｍｍより大きいものと、
上記センタを包む外側コア層とを有する請求項２１記載のゴルフボール。
【請求項２８】
上記カバーは、約２５０から約４５０のディンプルが占める最外表面を有し、かつ、
熱可塑性ポリウレタン、熱硬化性ポリウレタン、熱可塑性ポリ尿素、または、熱硬化性ポリ尿素からなる配合物を有し、
上記配合物は、約２５ショアＤから約６５ショアＤの材料硬度と、少なくとも約２０００ｐｓｉの曲げ弾性率を有する請求項２１記載のゴルフボール。
【請求項２９】
約１１０より小さい圧縮率と、
約０．７９より大きい反発係数と、
約８４ｇ・平方ｃｍより小さい慣性モーメントと
約１．５ｍｍより大きい００Ｋｇ時の撓み量とを有する請求項２１記載のゴルフボール。
【手続補正２】
【補正対象書類名】明細書
【補正対象項目名】００５７
【補正方法】変更
【補正の内容】
【００５７】
ここで説明し請求する発明の技術的な範囲は、ここに開示した具体的な実施例により限定されない。これら実施例は、この発明の多くの側面を例示することのみを意図するからである。当業者に自明な等価な実施例や変更はこの発明の技術的な範囲に含まれることが意図される。さらにこの発明の種々の特徴は単独でも組み合わせても採用できることは容易に理解できる。また、センタはさらにリグリンドまたはタングステン金属粉末のようなフィラーを含む。そのような修正や組み合わせは添付の特許請求の範囲に含まれる。
なお、発明の技術的な特徴を以下に列挙する。
（１）  コア、このコアを包むバリア層、および、このバリア層を包むカバーを具備するゴルフボールにおいて、
上記バリア層は上記カバーより小さな水蒸気透過率を有し、
上記バリア層は、合成ゴム、天然ゴム、ポリオレフィン、スチレンポリマー、または単一サイト触媒ポリマーからなるバインダ中に、マイクロ粒子を分散させた熱可塑性または熱硬化性配合物からなることを特徴とするゴルフボール。
（２）  上記バインダは、スチレンポリマーを有し、上記スチレンポリマーは、スチレン−ブタジエンコポリマー、ポリ（スチレン−コ−無水マレイン酸）、アクリロニトリル−ブチレン−スチレンコポリマー、スチレン−オレフィンブロックコポリマー、またはポリ（スチレンスルフォネート）を有する特徴（１）記載のゴルフボール。
（３）  上記スチレンポリマーは、少なくとも１つのスチレン−オレフィンブロックコポリマーを有する特徴（２）記載のゴルフボール。
（４）  上記マイクロ粒子はファイバー、ウィスカー、金属フレーク、雲母粒子またはナノ粒子である有する特徴（１）記載のゴルフボール。
（５）  上記金属フレークには、アルミニウムフレーク、酸化鉄フレーク、銅フレーク、または青銅フレークが含まれる特徴（４）記載のゴルフボール。
（６）  上記アルミニウムフレークには酸化アルミニウムフレークが含まれる請求項特徴（５）記載のゴルフボール。
（７）  上記マイクロ粒子の粒子サイズは約４ミクロンから約３３５ミクロンである特徴（１）記載のゴルフボール。
（８）  上記マイクロ粒子が上記バインダ１００重量部に対して約５０重量部から約２５０重量部存在する特徴（１）記載のゴルフボール。
（９）  上記配合物の粒子対バインダの重量比は約１対約２である特徴（１）記載のゴルフボール。
（１０）  上記バインダは熱硬化性であり、さらに架橋剤を含む特徴（１）記載のゴルフボール。
（１１）  上記架橋剤には、ポリオレフィンポリオールが含まれ、上記ポリオレフィンポリオールには水素化ポリブタジエンポリオールが含まれる特徴（１０）記載のゴルフボール。
（１２）  上記架橋剤は、上記バインダ１００重量部に対して、少なくとも約１０重量部の量存在ずる特徴（１１）記載のゴルフボール。
（１３）  上記架橋剤は、上記バインダ１００重量部に対して、少なくとも約２０重量部の量存在ずる特徴（１１）記載のゴルフボール。
（１４）  上記配合物はさらに触媒またはカップリング剤を含む特徴（１）記載のゴルフボール。
（１５）  上記バリア層は上記カバーに上記カップリング剤により直接に結合される特徴（１４）記載のゴルフボール。
（１６）  上記バリア層の厚さは約０．００２５４ｃｍ（約０．００１インチ）から約０．０２５４ｃｍ（約０．０１インチ）である特徴（１）記載のゴルフボール。
（１７）  上記バリア層の厚さは約０．００５０８ｃｍ（約０．００２インチ）から約０．０１７８ｃｍ（約０．００７インチ）である特徴（１）記載のゴルフボール。
（１８）  上記バリア層の水蒸気透過率は約０．９５グラム・ｍｍ／（平方メートル・日）より小さい特徴（１）記載のゴルフボール。
（１９）  上記バリア層の水蒸気透過率は約０．６５グラム・ｍｍ／（平方メートル・日）より小さい特徴（１）記載のゴルフボール。
（２０）  上記バリア層のスオード（Ｓｗａｒｄ）硬度は約５から約２０である特徴（１）記載のゴルフボール。
（２１）  上記バリア層の鉛筆硬度は約５Ｂから約Ｆである特徴（１）記載のゴルフボール。
（２２）  蒸気バリア層の比重は約１ｇ／ｃｃから約１．５ｇ／ｃｃである特徴（１）記載のゴルフボール。
（２３）  上記バリア層の比重はコアの比重より少なくとも約０．１ｇ／ｃｃだけ大きい特徴（１）記載のゴルフボール。
（２４）  上記配合物は、芳香族炭化水素、ケトン、アセテート、アルコール、またはエステルを含む非水溶液溶媒系に分散される特徴（１）記載のゴルフボール。
（２５）  上記溶媒担持の分散体は、少なくとも約１５％の固体量を含む特徴（２４）記載のゴルフボール。
（２６）  上記溶媒担持の分散体は、少なくとも約３０％の固体量を含む特徴（２４）記載のゴルフボール。
（２７）  上記溶媒担持の分散体の粘度は約３００ｃｐｓから約１５００ｃｐｓである特徴（２４）記載のゴルフボール。
（２８）  上記溶媒担持の分散体の粘度は約５００ｃｐｓから約１０００ｃｐｓである特徴（２４）記載のゴルフボール。
（２９）  上記溶媒担持の分散体の粘度は約７００ｃｐｓから約９００ｃｐｓである特徴（２４）記載のゴルフボール。
（３０）  上記バリア層はスプレイまたは浸漬を用いて被着される特徴（１）記載のゴルフボール。
（３１）  コア、このコアを包むバリア層、および、このバリア層を包むカバーを具備するゴルフボールにおいて、
上記バリア層は上記カバーより小さな水蒸気透過率を有し、
上記バリア層は、アルミニウムフレークを含み、このアルミニウムフレークは酸化アルミニウムを含むことを特徴とするゴルフボール。
（３２）  コア、このコアを包むバリア層、および、このバリア層を包むカバーを具備するゴルフボールにおいて、
上記バリア層は上記カバーより小さな水蒸気透過率を有し、
上記バリア層は、このバリア層を横切って疎水性の曲がりくねったパスを構成する手段を含むことを特徴とするゴルフボール。
（３３）  少なくとも約４．１１ｃｍ（約１．６２インチ）の直径のコアと、
上記コアを包む、約０．０５０８ｃｍ（約０．０２インチ）より薄いバリア層と、
上記バリア層を包む、約０．０７６２ｃｍ（約０．０３インチ）より薄いカバーとを有し、
上記バリア層は上記カバーより小さな水蒸気透過率を有することを特徴とするゴルフボール。
（３４）  上記バインダはバインダ中にマイクロ粒子を分散させた熱可塑性または熱硬化性配合物を含む特徴（３３）記載のゴルフボール。
（３５）  上記マイクロ粒子は、酸化アルミニウムを含むアルミニウムフレークを含み、上記バインダは少なくとも１のスチレンポリマーを含む特徴（３４）記載のゴルフボール。
（３６）  上記配合物はさらに架橋剤、触媒またはカップリング剤を含む特徴（３４）記載のゴルフボール。
（３７）  上記配合物は、芳香族炭化水素、ケトン、アセテート、アルコール、またはエステルを含む非水溶液溶媒系に分散される特徴（３４）記載のゴルフボール。
（３８）  上記配合物の粒子対バインダの重量比は約０．５対約２．５である特徴（３４）記載のゴルフボール。
（３９）  上記バリア層の水蒸気透過率は約０．９５グラム・ｍｍ／（平方メートル・日）より小さい特徴（３３）記載のゴルフボール。
（４０）  上記バリア層の厚さは約０．００５１ｃｍ（約０．００２インチ）から約０．０１７８ｃｍ（約０．００７インチ）である特徴（３３）記載のゴルフボール。
（４１）  上記コアは、
約４．１１ｃｍ（約１．６２インチ）から約４．１７ｃｍ（約１．６４インチ）の直径と、
約１００未満の圧縮率と、
約１．５ｍｍより大きい１００Ｋｇ時撓み量と、
約０．７８より大きい反発係数と、
約１．４ｇ／ｃｃ未満の比重とを有する特徴（３３）記載のゴルフボール。
（４２）  上記コアは、
ムーニー粘度が約３５より大きいポリブタジエンと、
上記ポリブタジエン１００重量部に対して約１５重量部より多くの量の架橋剤と、
オプションの可塑剤とを有する特徴（３３）記載のゴルフボール。
（４３）  上記コアは、
センタであって、その直径が約１．２７ｃｍ（約０．５インチ）から約４．０６ｃｍ（約１．６インチ）であり、その圧縮率が約１０から約１００であり、１００Ｋｇ時の撓み量が約１．５ｍｍより大きいものと、
上記センタを包む外側コア層とを有する特徴（３３）記載のゴルフボール。
（４４）  上記センタは、
ムーニー粘度が約３５より大きいポリブタジエンと、
上記ポリブタジエン１００重量部に対して約重量１５部から約重量４０部の量の架橋剤と、
リグリンドまたはフィラーと、
オプションの可塑剤とを有する特徴（４３）記載のゴルフボール。
（４５）
上記外側コア層は、
ムーニー粘度が約３５より大きいポリブタジエンと、
上記ポリブタジエン１００重量部に対して約２５重量部から約５５重量部の量の架橋剤と、
リグリンド、ポリイソプレンまたはフィラーと、
オプションの可塑剤とを有し、
上記外側コア層は約６０ショアＣより大きな材料硬度を有する特徴（４３）記載のゴルフボール。
（４６）  上記カバーは、約２５０から約４５０のディンプルが占める最外表面を有し、かつ、
熱可塑性ポリウレタン、熱硬化性ポリウレタン、熱可塑性ポリ尿素、または、熱硬化性ポリ尿素からなる配合物を有し、
上記配合物は、約２５ショアＤから約６５ショアＤの材料硬度と、少なくとも約２０００ｐｓｉの曲げ弾性率を有する特徴（３３）記載のゴルフボール。
（４７）  約１１０より小さい圧縮率と、
約０．７９より大きい反発係数と、
約８４ｇ・平方ｃｍより小さい慣性モーメントと
約１．５ｍｍより大きい００Ｋｇ時の撓み量とを有する特徴（３３）記載のゴルフボール。